(57)【要約】  ポリアミド樹脂（Ａ）及びガラス繊維（Ｂ）を含み、前記ポリアミド樹脂（Ａ）は、結晶性ポリアミド樹脂（Ａ−１）と、ＩＳＯ１１３３に基づき温度２７５℃、荷重５ｋｇで測定されるＭＶＲが５０ｍｌ／１０分以上である非晶性ポリアミド樹脂（Ａ−２）とを含み、前記ガラス繊維（Ｂ）は、非円形断面のガラス繊維（Ｂ−１）を含み、前記ガラス繊維（Ｂ）の総含有率が４０質量％以上８０質量％以下である樹脂組成物が提供される。【特許請求の範囲】
【請求項１】
ポリアミド樹脂（Ａ）及びガラス繊維（Ｂ）を含み、
前記ポリアミド樹脂（Ａ）は、結晶性ポリアミド樹脂（Ａ−１）と、ＩＳＯ１１３３に基づき温度２７５℃、荷重５ｋｇで測定されるＭＶＲが５０ｍｌ／１０分以上である非晶性ポリアミド樹脂（Ａ−２）とを含み、
前記ガラス繊維（Ｂ）は、非円形断面のガラス繊維（Ｂ−１）を含み、
前記ガラス繊維（Ｂ）の総含有率がポリアミド樹脂組成物全量に対し４０質量％以上８０質量％以下であるポリアミド樹脂組成物。
【請求項２】
前記非円形断面のガラス繊維（Ｂ−１）は、長さ方向に直交する断面における長径の短径に対する比が、１．２以上１０以下である請求項１に記載のポリアミド樹脂組成物。
【請求項３】
前記ガラス繊維（Ｂ）は、さらに、
平均繊維径４μｍ以上１５μｍ以下の円形断面のガラス繊維（Ｂ−２）を含む請求項１又は２に記載のポリアミド樹脂組成物。
【請求項４】
前記非晶性ポリアミド樹脂（Ａ−２）の含有率が、ポリアミド樹脂組成物全量に対し０．５質量％以上２０質量％以下である請求項１〜３のいずれかに記載のポリアミド樹脂組成物。
【請求項５】
前記結晶性ポリアミド樹脂（Ａ−１）は、ポリアミド６、ポリアミド６６、ポリアミド６／６６、ポリアミド６／１２、ポリアミド６１０、ポリアミド６１２、ポリアミド６／６６／１２、ポリアミド１１及びポリアミド１２からなる群から選択される請求項１〜４のいずれかに記載のポリアミド樹脂組成物。
【請求項６】
前記非晶性ポリアミド樹脂（Ａ−２）が、ポリアミド６Ｔ／６Ｉを含む請求項１〜５のいずれかに記載のポリアミド樹脂組成物。
【請求項７】
前記非円形断面のガラス繊維（Ｂ−１）の含有率が、ポリアミド樹脂組成物全量に対し５質量％以上７０質量％以下である請求項１〜６のいずれかに記載のポリアミド樹脂組成物。
【請求項８】
請求項１〜７のいずれかに記載のポリアミド樹脂組成物を含む成形品。
【発明の詳細な説明】
【技術分野】
【０００１】
本発明は、ポリアミド樹脂組成物に関する。
【背景技術】
【０００２】
ポリアミド樹脂は、ガラス繊維を配合することで高い剛性等を実現することができる。しかしながら、ガラス繊維は樹脂の流れ方向に配向する性質があるため、強度の異方性が生じて反りの原因となる場合があった。低反り性を実現する技術として、扁平断面のガラス繊維を配合する技術が提案されている（例えば、特許文献１及び２参照）。また高い耐振動特性を実現する技術として、特定の断面積を有するガラス繊維に脂肪族ポリアミドとポリメタキシレンアジパミドとを併用するガラス繊維強化ポリアミド樹脂組成物が提案されている（例えば、特許文献３参照）。
【先行技術文献】
【特許文献】
【０００３】
【特許文献１】特開平１０−２１９０２６号公報
【特許文献２】国際公開第２００８／１２０７０３号
【特許文献３】国際公開第２０１４／１７１３６３号
【発明の概要】
【発明が解決しようとする課題】
【０００４】
しかしながら、従来技術では高い剛性と低反り性とを維持しつつ、成形品を形成した場合の良好な表面外観を実現することは困難な場合があった。
本発明は、成形品において高い剛性、低反り性及び良好な表面外観を実現可能なポリアミド樹脂組成物を提供することを課題とする。
【課題を解決するための手段】
【０００５】
前記課題を解決するための具体的手段は以下の通りである。
ポリアミド樹脂（Ａ）及びガラス繊維（Ｂ）を含み、前記ポリアミド樹脂（Ａ）は、１種類からなる結晶性ポリアミド樹脂（Ａ−１）と非晶性ポリアミド樹脂（Ａ−２）とを含み、前記ガラス繊維（Ｂ）は、非円形断面のガラス繊維（Ｂ−１）を含み、前記ガラス繊維（Ｂ）の総含有率が４０質量％以上８０質量％以下であるポリアミド樹脂組成物である。
【発明の効果】
【０００６】
本発明によれば、成形品において高い剛性、低反り性及び良好な表面外観を実現可能なポリアミド樹脂組成物を提供することができる。
【発明を実施するための形態】
【０００７】
本明細書において組成物中の各成分の含有量は、組成物中に各成分に該当する物質が複数存在する場合、特に断らない限り、組成物中に存在する当該複数の物質の合計量を意味する。
【０００８】
［ポリアミド樹脂組成物］
本実施形態のポリアミド樹脂組成物は、ポリアミド樹脂（Ａ）及びガラス繊維（Ｂ）を含み、前記ポリアミド樹脂（Ａ）は、結晶性ポリアミド樹脂（Ａ−１）と、ＩＳＯ１１３３に基づき温度２７５℃、荷重５ｋｇで測定したＭＶＲが５０ｍｌ／１０分以上である非晶性ポリアミド樹脂（Ａ−２）とを含み、前記ガラス繊維（Ｂ）は、非円形断面のガラス繊維（Ｂ−１）を含み、前記ガラス繊維（Ｂ）の総含有率が４０質量％以上８０質量％以下である。結晶性ポリアミド樹脂（Ａ−１）と特定の非晶性ポリアミド樹脂（Ａ−２）とに、非円形断面ガラス繊維（Ｂ−１）を特定の含有率で配合することで、成形品を形成した場合に、高い剛性及び低反り性を維持したまま、良好な表面外観を実現することができる。
【０００９】
ポリアミド樹脂（Ａ）
ポリアミド樹脂組成物は、ポリアミド樹脂として、結晶性ポリアミド樹脂（Ａ−１）の少なくとも１種類と、ＩＳＯ１１３３に基づき温度２７５℃、荷重５ｋｇで測定したＭＶＲが５０ｍｌ／１０分以上である非晶性ポリアミド樹脂（Ａ−２）の少なくとも１種とを含む。結晶性ポリアミド樹脂（Ａ−１）と、特定のＭＶＲ値を有する非晶性ポリアミド樹脂（Ａ−２）とを組合せることで、成形品において、高い剛性及び低反り性を維持したまま、良好な表面外観を実現することができる。
【００１０】
結晶性ポリアミド樹脂（Ａ−１）
本明細書における結晶性ポリアミド樹脂（Ａ−１）とは、１０℃／ｍｉｎの昇温条件の示差走査熱量計（ＤＳＣ）分析において、融解に起因する明確な吸熱ピークを示すポリアミド樹脂を意味し、具体的には、結晶融解熱量が１ｃａｌ／ｇを超えるポリアミド樹脂を意味する。
【００１１】
結晶性ポリアミド樹脂（Ａ−１）としては、脂肪族ジアミン及び脂肪族ジカルボン酸からなる脂肪族ポリアミド樹脂、ラクタム又はアミノカルボン酸からなる脂肪族ポリアミド樹脂等を挙げることができる。結晶性ポリアミド樹脂（Ａ−１）は、脂肪族ポリアミド樹脂であることが好ましい。
【００１２】
脂肪族ポリアミド樹脂を構成するモノマー成分としては、炭素数２〜２０、好ましくは炭素数４〜１２の脂肪族ジアミンと、炭素数２〜２０、好ましくは炭素数６〜１２の脂肪族ジカルボン酸の組合せ、炭素数６〜１２のラクタム又はアミノカルボン酸等を挙げることができる。
【００１３】
脂肪族ジアミンとしては、エチレンジアミン、テトラメチレンジアミン、ペンタメチレンジアミン、ヘキサメチレンジアミン、ペプタメチレンジアミン、オクタメチレンジアミン、ノナメチレンジアミン、デカメチレンジアミン、ウンデカメチレンジアミン、ドデカメチレンジアミン、トリデカンジアミン、テトラデカンジアミン、ペンタデカンジアミン、ヘキサデカンジアミン、ヘプタデカンジアミン、オクタデカンジアミン、ノナデカンジアミン、エイコサンジアミン等が挙げられる。また脂肪族ジカルボン酸としては、シュウ酸、マロン酸、コハク酸、グルタル酸、アジピン酸、ピメリン酸、スベリン酸、アゼライン酸、セバシン酸、ウンデカンジオン酸、ドデカンジオン酸、トリデカンジオン酸、テトラデカンジオン酸、ペンタデカンジオン酸、ヘキサデカンジオン酸、オクタデカンジオン酸、エイコサンジオン酸等が挙げられる。
【００１４】
脂肪族ジアミンと脂肪族ジカルボン酸の組合せとして、ヘキサメチレンジアミンとアジピン酸の組合せ、ヘキサメチレンジアミンとセバシン酸の組合せ、ヘキサメチレンジアミンとドデカンジオン酸の組合せ等が挙げられ、これらの組合せの等モル塩が好ましく用いられる。
【００１５】
ラクタムとしては、ε−カプロラクタム、エナントラクタム、ウンデカンラクタム、ドデカンラクタム、α−ピロリドン、α−ピペリドン等が挙げられる。また、アミノカルボン酸としては６−アミノカプロン酸、７−アミノヘプタン酸、９−アミノノナン酸、１１−アミノウンデカン酸、１２−アミノドデカン酸が挙げられる。これらの中でも重合生産の観点から、ε−カプロラクタム、ウンデカンラクタム及びドデカンラクタムからなる群から選択される少なくとも１種が好ましい。
【００１６】
脂肪族ポリアミド樹脂を構成するモノマー成分は、１種単独でもよく、２種以上の組合せであってもよい。ここで、脂肪族ジアミンと脂肪族ジカルボン酸の組み合わせは、１種の脂肪族ジアミンと１種の脂肪族ジカルボン酸の組合せで１種のモノマー成分とみなす。
【００１７】
結晶性ポリアミド樹脂（Ａ−１）は、生産性の観点から、ポリアミド６、ポリアミド６６、ポリアミド６／６６、ポリアミド６／１２、ポリアミド６１０、ポリアミド６１２、ポリアミド６／６６／１２、ポリアミド１１及びポリアミド１２からなる群から選択されることが好ましく、ポリアミド６及び／又はポリアミド６６がより好ましい。
結晶性ポリアミド樹脂（Ａ−１）は、１種単独でも、２種以上を組合せて含んでいてもよい。結晶性ポリアミド樹脂を２種以上含む場合、含有量が最も大きい結晶性ポリアミド樹脂に対する他の結晶性ポリアミド樹脂の総含有率は、例えば２５質量％以下であり、５質量％以下が好ましい。
【００１８】
結晶性ポリアミド樹脂（Ａ−１）の相対粘度は特に制限されないが、ＪＩＳ  Ｋ  ６８１０に準じて、９８％硫酸中濃度１％の結晶性ポリアミド樹脂（Ａ−１）について、２５℃で測定した相対粘度が１．８以上５．０以下であることが好ましい。
【００１９】
結晶性ポリアミド樹脂（Ａ−１）のポリアミド樹脂組成物の総量中における含有率は、機械物性と表面外観の観点から、例えば２０質量％以上６０質量％未満が好ましく、３０質量％以上５０質量％以下がより好ましい。
【００２０】
非晶性ポリアミド樹脂（Ａ−２）
本明細書における非晶性ポリアミド樹脂（Ａ−２）とは、結晶化がほとんど起こらないか、結晶化速度が非常に小さいポリアミド樹脂を意味する。具体的には、１０℃／ｍｉｎの昇温条件の示差走査熱量計（ＤＳＣ）分析において、融解に起因する明確な吸熱ピークを示さないポリアミド樹脂を意味し、結晶融解熱量が１ｃａｌ／ｇ以下であることを意味する。
また非晶性ポリアミド樹脂（Ａ−２）は、ＩＳＯ１１３３に基づき温度２７５℃、荷重５ｋｇで測定されるＭＶＲが５０ｍｌ／１０分以上であり、好ましくは６０ｍｌ／１０分以上である。当該ＭＶＲが５０ｍｌ／１０分未満では、成形体において良好な表面外観を達成することが困難な場合がある。ＭＶＲの上限は例えば２００ｍｌ／分であり、１００ｍｌ／分が好ましい。
また非晶性ポリアミド樹脂を２種類以上含む場合、これらを混合して非晶質ポリアミド樹脂全体としてのＭＶＲを測定し、ＩＳＯ１１３３に基づき温度２７５℃、荷重５ｋｇで測定されるＭＶＲが５０ｍｌ／１０分以上である場合、非晶性ポリアミド樹脂全体を非晶性ポリアミド樹脂（Ａ−２）とすることができる。ＭＶＲの測定は、上記内容で測定されるのが好ましいが、それぞれの非晶性ポリアミド樹脂のＭＶＲとその混合比が判明している場合、それぞれのＭＶＲにその混合比を乗じた値を合計して算出される平均値を、非晶性ポリアミド樹脂全体のＭＶＲとすることができる。
【００２１】
非晶性ポリアミド樹脂（Ａ−２）は、結晶化を阻害するような構造を有するポリアミド樹脂が好ましく、たとえば、分岐構造を有する脂肪族又は、脂環族、芳香族等の官能基を主鎖又は側鎖に有するポリアミドが挙げられる。また、結晶化を阻害する観点から、共重合体であることがより好ましい。非晶性ポリアミド樹脂（Ａ−２）は、例えば芳香族系モノマー成分を少なくとも２成分含む共重合ポリアミド樹脂が好ましく、動的粘弾性の測定によって得られた絶乾時の損失弾性率のピーク温度によって求められたガラス転移温度が１００℃以上であることがより好ましい。非晶性ポリアミドの重合方法は、公知の方法であればよく、特に限定されるものではない。
【００２２】
非晶性ポリアミド樹脂（Ａ−２）を構成するジカルボン酸としては、例えば、テレフタル酸、イソフタル酸、２，６−ナフタレンジカルボン酸、２，７−ナフタレンジカルボン酸、１，４−ナフタレンジカルボン酸、１，４−フェニレンジオキシジ酢酸、１，３−フェニレンジオキシジ酢酸、ジ安息香酸、４，４’−オキシジ安息香酸、ジフェニルメタン−４，４’−ジカルボン酸、ジフェニルスルホン−４，４’−ジカルボン酸、４，４’−ビフェニルジカルボン酸等の芳香族ジカルボン酸；１，３−シクロペンタンジカルボン酸、１，４−シクロヘキサンジカルボン酸等の脂環式ジカルボン酸が挙げられる。
【００２３】
非晶性ポリアミド樹脂（Ａ−２）を構成するジアミンとしては、例えば、シクロヘキサンジアミン、メチルシクロヘキサンジアミン、イソホロンジアミン等の脂環式ジアミン；ｐ−フェニレンジアミン、ｍ−フェニレンジアミン、ｐ−キシレンジアミン、ｍ−キシレンジアミン、４，４’−ジアミノジフェニルメタン、４，４’−ジアミノジフェニルスルホン、４，４’−ジアミノジフェニルエーテル等の芳香族ジアミンが挙げられる。
【００２４】
非晶性ポリアミド樹脂（Ａ−２）として具体的には、イソフタル酸／テレフタル酸／ヘキサメチレンジアミン／ビス（３−メチル−４−アミノシクロヘキシル）メタンの重縮合体、テレフタル酸／２，２，４−トリメチルヘキサメチレンジアミン／２，４，４−トリメチルヘキサメチレンジアミンの重縮合体、イソフタル酸／ビス（３−メチル−４−アミノシクロヘキシル）メタン／ω−ラウロラクタムの重縮合体、イソフタル酸／テレフタル酸／ヘキサメチレンジアミンの重縮合体（ポリアミド６Ｔ／６Ｉ）、イソフタル酸／２，２，４−トリメチルヘキサメチレンジアミン／２，４，４−トリメチルヘキサメチレンジアミンの重縮合体、イソフタル酸／テレフタル酸／２，２，４−トリメチルヘキサメチレンジアミン／２，４，４−トリメチルヘキサメチレンジアミンの重縮合体、イソフタル酸／ビス（３−メチル−４−アミノシクロヘキシル）メタン／ω−ラウロラクタムの重縮合体等が挙げられる。これらの中でも、非晶性ポリアミド樹脂（Ａ−２）は、例えば、ポリアミド６Ｔ／６Ｉのような芳香環を有した共重合体が結晶性ポリアミド樹脂の結晶化を阻害するため好ましい。
【００２５】
非晶性ポリアミド樹脂（Ａ−２）として具体的には、テレフタル酸成分単位４０〜９５モル％およびイソフタル酸成分単位５〜６０モル％と、脂肪族ジアミンとからなるものが好ましい。非晶性ポリアミド樹脂（Ａ−２）を構成するモノマー成分の好ましい組合せとしては、ヘキサメチレンジアミンとテレフタル酸の等モル塩とヘキサメチレンジアミンとイソフタル酸の等モル塩が挙げられる。
また非晶性ポリアミド樹脂（Ａ−２）は、脂肪族ジアミンとイソフタル酸およびテレフタル酸とからなるモノマー成分に由来する単位を６０質量％以上９９質量％以下で含み、脂肪族ポリアミド成分の単位を１質量％以上４０質量％以下で含む共重合体が好ましい。
【００２６】
非晶性ポリアミド樹脂（Ａ−２）の相対粘度は特に制限されないが、ＪＩＳ  Ｋ  ６８１０に準じて、９８％硫酸中濃度１％の非晶性ポリアミド樹脂（Ａ−２）について、温度２５℃で測定した相対粘度が、１．５から４．０であることが好ましく、より好ましくは１．８〜３．０である。
【００２７】
非晶性ポリアミド樹脂（Ａ−２）のポリアミド樹脂組成物の総量中における含有率は、機械物性と表面外観の観点から、０．５質量％以上３０質量％以下が好ましく、０．５質量％以上２０質量％以下であることがより好ましく、３質量％以上２５％質量以下がより好ましく、３質量％以上２０％質量以下がより好ましく、３質量％以上８％質量以下がさらに好ましい。ポリアミド樹脂組成物は、非晶性ポリアミド樹脂を１種単独でも、２種以上を組合せて含んでいてもよい。
【００２８】
ガラス繊維（Ｂ）
ポリアミド樹脂組成物は、ガラス繊維（Ｂ）として少なくとも非円形断面のガラス繊維（Ｂ−１）を含み、ガラス繊維（Ｂ）の総含有率が４０質量％以上８０質量％以下である。これにより、成形品において、高い剛性及び低反り性を維持したまま、良好な表面外観を実現することができる。
【００２９】
非円形断面のガラス繊維（Ｂ−１）
非円形断面のガラス繊維（Ｂ−１）は、断面が非円形のものであれば特に制限はない。断面が非円形とは、ガラス繊維の長さ方向に垂直な断面において、断面の外周の２点のうち、距離が最大となる２点を結ぶ長径と、長径に直交する直線のうち断面の外周と交差する２点間の距離が最大となる２点を結ぶ短径とが存在し、長径と短径の長さが異なる形状を意味する。ガラス繊維の長径の短径に対する比は、１より大きければよく、力学特性の観点から、例えば１．２以上１０以下であり、１．５以上６以下が好ましく、１．７以上４．５以下がより好ましい。
【００３０】
非円形断面のガラス繊維（Ｂ−１）の断面形状としては、通常、まゆ形、長円形、半円形、円弧形、長方形、平行四辺形又はこれらの類似形のものが用いられる。実用上は、流動性、力学特性、低反り性の観点から、まゆ形、長円形または長方形が好ましい。非円形断面のガラス繊維（Ｂ−１）の断面形状の具体例については、例えば特開昭６２−２６８６１２号公報の記載を参照できる。
【００３１】
非円形断面のガラス繊維（Ｂ−１）の太さは特に制限されない。非円形断面のガラス繊維（Ｂ−１）の短径は通常０．５μｍ以上２５μｍ以下であり、長径は１．２５μｍ以上３００μｍ以下である。
非円形断面のガラス繊維（Ｂ−１）は、繊維長が、通常１ｍｍ以上１５ｍｍ以下、好ましくは１．５ｍｍ以上１２ｍｍ以下、より好ましくは２ｍｍ以上６ｍｍ以下のガラス繊維を用いる。
非円形断面のガラス繊維（Ｂ−１）の長径と短径の平均値で繊維長を除して得られるアスペクト比は、通常１０以上であり、剛性、機械的強度、流動性の観点から、１５以上１００以下が好ましい。
【００３２】
非円形断面のガラス繊維（Ｂ−１）を構成するガラスとしては、Ａガラス、Ｃガラス、Ｅガラス等の組成からなるものが挙げられ、ポリアミド樹脂の熱安定性の観点から、Ｅガラスが好ましい。また非円形断面のガラス繊維（Ｂ−１）は、シランカップリング剤、チタンカップリング剤、その他の高分子または低分子の表面処理剤で表面処理されていてもよい。表面処理されていることで、ポリアミド樹脂中への分散性及び密着性が向上する。また、非円形断面のガラス繊維（Ｂ−１）は、樹脂との接着性を向上させる観点から、収束材で収束されていることが好ましい。収束材は特に限定されず、ポリアミド樹脂との相溶性の観点から、ウレタン樹脂及び／又はアクリル樹脂であることが好ましい。
【００３３】
非円形断面のガラス繊維（Ｂ−１）のポリアミド樹脂組成物の全量中における含有率は、高い剛性、低反り性及び良好な表面外観の観点から、１５質量％以上７０質量％以下が好ましく、２０質量％以上６５質量%以下がより好ましい。
【００３４】
円形断面のガラス繊維（Ｂ−２）
ポリアミド樹脂組成物は、ガラス繊維として非円形断面のガラス繊維（Ｂ−１）に加えて、円形断面のガラス繊維（Ｂ−２）をさらに含んでいてもよい。円形断面のガラス繊維（Ｂ−２）は、ガラス繊維の長さ方向に垂直な断面が円形状のガラス繊維である。円形断面のガラス繊維（Ｂ−２）の平均繊維径は、例えば４μｍ以上１５μｍ以下であり、６μｍ以上１３μｍ以下がより好ましい。平均繊維径が前記範囲内であると、成形体の機械特性及び寸法安定性がより向上する傾向がある。なお、円形断面のガラス繊維（Ｂ−２）の平均繊維径はＪＩＳ  Ｒ３４２０に準じて測定することができる。
【００３５】
円形断面のガラス繊維（Ｂ−２）は、繊維長が、通常１ｍｍ以上１５ｍｍ以下、好ましくは１．５ｍｍ以上１２ｍｍ以下、より好ましくは２ｍｍ以上６ｍｍ以下であるものを用いる。
円形断面のガラス繊維の平均繊維径で繊維長を除して得られるアスペクト比は、通常１０以上であり、剛性、機械的強度、流動性の観点から、１５以上１００以下が好ましい。
【００３６】
円形断面のガラス繊維を構成するガラスとしては、Ａガラス、Ｃガラス、Ｅガラス等の組成からなるものが挙げられ、ポリアミド樹脂の熱安定性の観点から、Ｅガラスが好ましい。また円形断面のガラス繊維は、シランカップリング剤、チタンカップリング剤、その他の高分子または低分子の表面処理剤で表面処理されていてもよい。表面処理されていることで、ポリアミド樹脂中への分散性及び密着性が向上する。また、円形断面のガラス繊維は、樹脂との接着性を向上させる観点から、収束材で収束されていることが好ましい。収束材は特に限定されず、ポリアミド樹脂との相溶性の観点から、ウレタン樹脂及び／又はアクリル樹脂であることが好ましい
【００３７】
ポリアミド樹脂組成物が、円形断面のガラス繊維（Ｂ−２）を含む場合、円形断面のガラス繊維（Ｂ−２）のポリアミド樹脂組成物の全量中における含有率は、５質量％以上４０質量％未満が好ましく、高い剛性、低反り性及び良好な表面外観の観点から、１０質量％以上３５質量％以下がより好ましい。
また、円形断面のガラス繊維（Ｂ−２）と非円形断面のガラス繊維（Ｂ−１）の含有比（Ｂ−２／Ｂ−１）は、高い剛性、低反り性及び良好な表面外観の観点から、０．１以上１．２以下が好ましく、０．３以上１．０以下がより好ましい。
【００３８】
ポリアミド樹脂組成物には、本発明の効果を損なわない範囲で他の成分、例えば、可塑剤、耐衝撃材、耐熱材、発泡剤、耐候剤、結晶核剤、結晶化促進剤、離型剤、滑剤、帯電防止剤、難燃剤、難燃助剤、顔料、染料等の機能性付与剤等を適宜配合することができる。
【００３９】
ポリアミド樹脂組成物は、結晶性ポリアミド樹脂（Ａ−１）、非晶性ポリアミド樹脂（Ａ−２）及び所定量の非円形断面のガラス繊維（Ｂ−１）を、一軸あるいは二軸押出機、バンバリーミキサー等で溶融混練することにより製造される。
得られるポリアミド樹脂組成物を成形することにより、所望の成形体を得ることができる。成形方法としては、押出成形法、ブロー成形法、射出成形法等が採用できる。
【００４０】
本実施形態のポリアミド樹脂組成物を含む成形体は、良好な表面外観を示すことから、自動車の部品や意匠性が要求されるもの、筐体等の様々用途に好適に用いられる。また、ポリアミド樹脂組成物を射出成形して得られる成形体について、ＡＳＴＭ  Ｄ−５２３に準じて測定される光沢度（グロス値）は６５％以上であることが好ましく、７０％以上がより好ましい。
【００４１】
本実施形態のポリアミド樹脂組成物は、成形品において高い剛性、低反り性及び良好な表面外観を提供する。
（機械物性）
本実施形態のポリアミド樹脂組成物を含む成形体において、ＩＳＯ５２７−１，２に準じて２３℃で測定した引張強さは、好ましくは２６５ＭＰａ以上である。
本実施形態のポリアミド樹脂組成物を含む成形体において、ＩＳＯ５２７−１，２に準じて２３℃で測定した引張弾性率は、好ましくは２０ＧＰａ以上である。
本実施形態のポリアミド樹脂組成物を含む成形体において、ＩＳＯ１７９−１に準じて２３℃で測定したシャルピー衝撃強さは、好ましくは２０ｋＪ／ｍ２である。
なお、引張強さ及び引張弾性率は、以下の方法で測定することができる。ＩＳＯ規格ＴＹＰＥ−Ａ試験片を射出成形にて作製して機械物性のデータ取得に使用する。引張強さ及び引張弾性率については、ＩＳＯ５２７−１，２に準じて、インストロン製引張試験機型式５５６７を使用して２３℃で測定する。
なお、シャルピー衝撃強さは、以下の方法で測定することができる。ＩＳＯ１７９−１に準じて、安田精機製シャルピー衝撃試験機Ｎｏ．２５８−ＰＣを用いて、２３℃において、Ａノッチ入り厚み４ｍｍの試験片を用いてエッジワイズ衝撃試験を行う。（ｎ＝１０）
【００４２】
（流動性）
本実施形態のポリアミド樹脂組成物を含む成形体において、以下の条件で測定される流動長は、好ましくは８５ｍｍ以上である。
日精樹脂工業株式会社製ＰＳ−４０Ｅ（スクリュ径２６ｍｍ、型締め力４０ｔｏｎ）を用いて、キャビティーサイズが幅ｗ＝１５ｍｍ，厚さｔ＝１ｍｍのスパイラルフロー型の流動性評価金型を用いて得られた成形品から流動長を測定する。成形条件は、成形温度２９０℃、金型温度８０℃、射出圧力は１００ＭＰａとする。
【００４３】
（表面外観（光沢度）（グロス））
本実施形態のポリアミド樹脂組成物を含む成形体において、以下の条件で測定される光沢度（グロス値）は、６５％以上であることが好ましく、７０％以上がより好ましい。
住友重機械工業株式会社製ＳＥ１００Ｄ−Ｃ１６０Ｓ（スクリュ径２８ｍｍ、型締め力１００ｔｏｎ）を用いて平板１００ｍｍ×７０ｍｍ×厚さ２ｍｍを作成する。成形条件は、成形温度２９０℃、金型温度８０℃、射出速度は８０ｍｍ／ｓｅｃ、冷却時間１５秒とする。得られた試験片をＡＳＴＭ  Ｄ−５２３に準じ、スガ試験機（株）製カラーコンピューターＳＭ−５−ＩＳ−２Ｂを使用して、入射角６０°で光沢度（グロス値）を測定する。
【００４４】
（反り変形）
本実施形態のポリアミド樹脂組成物を含む成形体において、以下の方法で低反り性を評価できる。
住友重機械工業株式会社製ＳＥ１００Ｄ−Ｃ１６０Ｓ（スクリュ径２８ｍｍ、型締め力１００ｔｏｎ）を用いてＩＳＯ２９４−３のＤ−１タイプ金型６０ｍｍ×６０ｍｍ×厚さ１ｔを作成する。成形条件は、成形温度２９０℃、金型温度８０℃、射出速度９７ｍｍ／秒、射出圧力６０ＭＰａ、冷却時間１５秒とする。成形直後にゲートカットし、防湿容器中４８ｈｒ放置後、定盤上で規定隅に錘を乗せ、定盤との最大空隙を反り変形量とする。得られた変形量が３ｍｍ以上の場合を反り変形有りとして、３ｍｍ未満の場合を反り変形無しとする。
【実施例】
【００４５】
以下、本発明を実施例及び比較例により更に詳細に説明するが、本発明はこれら実施例に限定されるものではない。なお、実施例および比較例において使用した樹脂及び成形品の物性評価方法を以下に示す。【００４６】
［機械物性］
ＩＳＯ規格ＴＹＰＥ−Ａ試験片を射出成形にて作製して機械物性のデータ取得に使用した。引張強さ及び引張弾性率については、ＩＳＯ５２７−１，２に準じて、インストロン製引張試験機型式５５６７を使用して２３℃で測定した。【００４７】
［シャルピー衝撃強さ］
ＩＳＯ１７９−１に準じて、安田精機製シャルピー衝撃試験機Ｎｏ．２５８−ＰＣを用いて、２３℃において、Ａノッチ入り厚み４ｍｍの試験片を用いてエッジワイズ衝撃試験を行った。（ｎ＝１０）【００４８】
［流動性］
日精樹脂工業株式会社製ＰＳ−４０Ｅ（スクリュ径２６ｍｍ、型締め力４０ｔｏｎ）を用いて、キャビティーサイズが幅ｗ＝１５ｍｍ，厚さｔ＝１ｍｍのスパイラルフロー型の流動性評価金型を用いて得られた成形品から流動長を測定した。成形条件は、成形温度２９０℃、金型温度８０℃、射出圧力は１００ＭＰａとした。【００４９】
［光沢度（グロス）］
住友重機械工業株式会社製ＳＥ１００Ｄ−Ｃ１６０Ｓ（スクリュ径２８ｍｍ、型締め力１００ｔｏｎ）を用いて平板１００ｍｍ×７０ｍｍ×厚さ２ｍｍを作成した。成形条件は、成形温度２９０℃、金型温度８０℃、射出速度は８０ｍｍ／ｓｅｃ、冷却時間１５秒とした。得られた試験片をＡＳＴＭ  Ｄ−５２３に準じ、スガ試験機（株）製カラーコンピューターＳＭ−５−ＩＳ−２Ｂを使用して、入射角６０°で光沢度（グロス値）を測定した。【００５０】
［反り変形］
住友重機械工業株式会社製ＳＥ１００Ｄ−Ｃ１６０Ｓ（スクリュ径２８ｍｍ、型締め力１００ｔｏｎ）を用いてＩＳＯ２９４−３のＤ−１タイプ金型６０ｍｍ×６０ｍｍ×厚さ１ｔを作成した。成形条件は、成形温度２９０℃、金型温度８０℃、射出速度９７ｍｍ／秒、射出圧力６０ＭＰａ、冷却時間１５秒とした。成形直後にゲートカットし、防湿容器中４８ｈｒ放置後、定盤上で規定隅に錘を乗せ、定盤との最大空隙を反り変形量とした。得られた変形量が３ｍｍ以上の場合を反り変形有りとして、３ｍｍ未満の場合を反り変形無しとした。【００５１】
・ポリアミド樹脂（Ａ）
・結晶性ポリアミド樹脂（Ａ−１）
ＰＡ６−１：ＪＩＳ  Ｋ  ６８１０に準じて、９６％硫酸中濃度１％の結晶性ポリアミド樹脂について、２５℃で測定した相対粘度相対粘度２．４３〜２．５１であり、炭素数６のカプロラクタムからなるポリアミド６
ＰＡ６−２：ＪＩＳ  Ｋ  ６８１０に準じて、９６％硫酸中濃度１％の結晶性ポリアミド樹脂について、２５℃で測定した相対粘度相対粘度２．１６〜２．２５であり、炭素数６のカプロラクタムからなるポリアミド６
・非晶性ポリアミド樹脂
・ＩＳＯ１１３３に基づき温度２７５℃、荷重５ｋｇで測定されるＭＶＲが５０ｍｌ／１０分以上である非晶性ポリアミド樹脂（Ａ−２）
ＰＡ６Ｔ／６Ｉ−１：ＩＳＯ１１３３に基づき温度２７５℃、荷重５ｋｇで測定されるＭＶＲが１００ｍｌ／１０分であったＧｒｉｖｏｒｙ  Ｇ１６（ＥＭＳ−ＣＨＥＭＩＥ（Ｊａｐａｎ）製）
ＰＡ６Ｔ／６Ｉ−２：ＩＳＯ１１３３に基づき温度２７５℃、荷重５ｋｇで測定されるＭＶＲが２５ｍｌ／１０分であったＧｒｉｖｏｒｙ  Ｇ２１（ＥＭＳ−ＣＨＥＭＩＥ（Ｊａｐａｎ）製）【００５２】
・ガラス繊維
ＧＦ１  ：  非円形断面のガラス繊維（日東紡績株式会社製  ＣＳＧ３ＰＡ−８２０Ｓ）
長径と短径の比４、繊維径７×２８μｍ
ＧＦ２  ：  円形断面のガラス繊維（日東紡績株式会社製  ＣＳ  ３ＤＥ−４５６Ｓ）
平均繊維径６μｍ
ＧＦ３  ：  円形断面のガラス繊維（日本電気硝子株式会社製  ＥＣＳ  ０３Ｔ−２４９）
平均繊維径１３μｍ【００５３】
・ＰＡ６黒ＭＢ
ポリアミド６ベースに染料成分と顔料成分を含有させた黒マスターバッチ
（宇部興産株式会社製  ＵＢＥ  ＮＹＬＯＮ  １０１３ＭＢＣ【００５４】
・成形助剤−２
ペンタリット（広栄化学工業株式会社製）
・成形助剤−２
ＬＩＣＯＷＡＸ  ＯＰ  ＰＯＷＤＥＲ（クラリアントジャパン株式会社製）【００５５】
・耐熱剤ＣｕＩ、ＫＩ混合物（重量比１：６）
ＣｕＩ  ヨウ化第一銅Ｆ（伊勢化学工業株式会社製）
ＫＩ  粉末ヨウ化カリウム（三井ファイン株式会社）【００５６】
実施例１から９、比較例１から８
表１に記載したポリアミド樹脂およびガラス繊維をＴＥＸ４４ＨＣＴ二軸混練機で溶融混練し、目的とするポリアミド樹脂組成物ペレットを作製した。
次に得られたペレットを用いて各種試験片を製造し、各種物性を評価した。得られた結果を表１に示す。なお、表１中、「−」は未配合を意味する。【００５７】
【表１】
2017135338.tif 000002
【００５８】
表１の結果から明らかなとおり、本発明のポリアミド樹脂組成物を用いて成形品を形成すると、高い剛性、低反り性及び良好な表面外観を達成できることが分かる。【００５９】
日本国特許出願２０１６−０１８６５３号（出願日：２０１６年２月３日）の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書に参照により取り込まれる。
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
ポリアミド樹脂（Ａ）及びガラス繊維（Ｂ）を含み、
前記ポリアミド樹脂（Ａ）は、結晶性ポリアミド樹脂（Ａ−１）と、ＩＳＯ１１３３に基づき温度２７５℃、荷重５ｋｇで測定されるＭＶＲが５０ｍｌ／１０分以上２００ｍｌ／分以下である非晶性ポリアミド樹脂（Ａ−２）とを含み、
前記ガラス繊維（Ｂ）は、非円形断面のガラス繊維（Ｂ−１）を含み、
前記ガラス繊維（Ｂ）の総含有率がポリアミド樹脂組成物全量に対し４０質量％以上８０質量％以下であるポリアミド樹脂組成物。
【請求項２】
前記非円形断面のガラス繊維（Ｂ−１）は、長さ方向に直交する断面における長径の短径に対する比が、１．２以上１０以下である請求項１に記載のポリアミド樹脂組成物。
【請求項３】
前記ガラス繊維（Ｂ）は、さらに、
平均繊維径４μｍ以上１５μｍ以下の円形断面のガラス繊維（Ｂ−２）を含む請求項１又は２に記載のポリアミド樹脂組成物。
【請求項４】
前記非晶性ポリアミド樹脂（Ａ−２）の含有率が、ポリアミド樹脂組成物全量に対し０．５質量％以上２０質量％以下である請求項１〜３のいずれかに記載のポリアミド樹脂組成物。
【請求項５】
前記結晶性ポリアミド樹脂（Ａ−１）は、ポリアミド６、ポリアミド６６、ポリアミド６／６６、ポリアミド６／１２、ポリアミド６１０、ポリアミド６１２、ポリアミド６／６６／１２、ポリアミド１１及びポリアミド１２からなる群から選択される請求項１〜４のいずれかに記載のポリアミド樹脂組成物。
【請求項６】
前記非晶性ポリアミド樹脂（Ａ−２）が、ポリアミド６Ｔ／６Ｉを含む請求項１〜５のいずれかに記載のポリアミド樹脂組成物。
【請求項７】
前記非円形断面のガラス繊維（Ｂ−１）の含有率が、ポリアミド樹脂組成物全量に対し５質量％以上７０質量％以下である請求項１〜６のいずれかに記載のポリアミド樹脂組成物。
【請求項８】
請求項１〜７のいずれかに記載のポリアミド樹脂組成物を含む成形品。
【国際調査報告】
2017135338.tif 000003
2017135338.tif 000004
2017135338.tif 000005
2017135338.tif 000006
2017135338.tif 000007